【手続補正書】
【提出日】平成20年3月5日(2008.3.5)
【手続補正１】
【補正対象書類名】明細書
【補正対象項目名】特許請求の範囲
【補正方法】変更
【補正の内容】
【特許請求の範囲】
【請求項１】  軽減された黄変を呈するラテックス配合物であって、ポリマー粒子を含み、ポリマー粒子が、
（ａ）ビニル芳香族モノマー、アクリル酸アルキル、メタクリル酸アルキル、およびこれらの組合せからなる群から選択される少なくとも１種のモノマーを組み込んだシード・ラテックス・ポリマーと、
（ｂ）シード・ラテックス・ポリマーの少なくとも一部分の上に重なった内部ポリマー層であって、
（ｉ）アクリル酸アセトアセトキシアルキル、メタクリル酸アセトアセトキシアルキル、およびこれらの組合せからなる群から選択されるアセトアセトシキ含有モノマーと、
（ｉｉ）アクリル酸アルキル、メタクリル酸アルキルおよびこれらの組合せからなる群から選択されるエチレン性不飽和エステル含有モノマーと、
（ｉｉｉ）ビニル芳香族モノマー、アクリル酸モノマー、メタクリル酸モノマー、およびこれらの組合せからなるモノマーの群から選択されるエチレン性不飽和モノマーとを含むモノマーを組み込んだ内部ポリマー層と、
（ｃ）約５重量パーセント未満の組み込まれたビニル芳香族モノマー総量を含み、かつアクリル酸アルキル、メタクリル酸アルキル、およびこれらの組合せからなる群から選択される少なくとも１種の組み込まれたモノマーを含む外部ポリマー層とを含み、内部ポリマー層が、シード・ラテックス・ポリマーの少なくとも一部分と外部ポリマー層との間に配置され、ポリマー粒子が、紫外線の作用を受けた際に軽減された黄変を呈するラテックス配合物。
【請求項２】  外部ポリマー層に組み込まれたモノマーが、メタクリル酸メチル、アクリル酸２−エチルヘキシル、およびこれらの組合せからなる群から選択されるモノマーを含む、請求項１に記載の軽減された黄変を呈するラテックス配合物。
【請求項３】  ポリマー粒子が、内部ポリマー層と外部ポリマー層との間に配置された少なくとも１つの中間ポリマー層をさらに含み、中間ポリマー層が、
（ａ）アクリル酸アセトアセトキシアルキル、メタクリル酸アセトアセトキシアルキル、およびこれらの組合せからなる群から選択されるアセトアセトシキ含有モノマーと、
（ｂ）アクリル酸アルキル、メタクリル酸アルキルおよびこれらの組合せからなる群から選択されるエチレン性不飽和エステル含有モノマーと、
（ｃ）式、ＣＨ２＝Ｃ（Ｒ１）−Ｃ（＝Ｏ）−Ｏ−ＣＨ２−［ＣＨ２］ｎ−ＣＨ２−Ｏ−Ｃ（＝Ｏ）−Ｃ（Ｒ２）＝ＣＨ２（式中、Ｒ１およびＲ２は、それぞれ独立に、Ｈ、および１個から５個の炭素原子を有するアルキル基からなる群から選択され、ｎは、０から１２の範囲の整数である。）を有するジエチレン性不飽和モノマーとを含むモノマーを組み込んだ、請求項１に記載の軽減された黄変を呈するラテックス配合物。
【請求項４】  ラテックス配合物が、少なくとも２個のアミン基を有する多官能性アミンをさらに含む、請求項１又は３に記載の軽減された黄変を呈するラテックス配合物。
【請求項５】  多官能性アミンの２個のアミン基の１個が第１の炭素原子に結合しており、第２のアミン基が第２の炭素原子に結合しており、多管能性アミンにおいて３個以下または６個以上の炭素原子が、第２の炭素原子から第１の炭素原子を分離している、請求項４に記載の軽減された黄変を呈するラテックス配合物。
【請求項６】  ラテックス配合物が塩基をさらに含む、請求項４に記載の軽減された黄変を呈するラテックス配合物。
【請求項７】  塩基が、アンモニア、水酸化アンモニウム、アルキルアミン、ジアルキルアミン、トリアルキルアミン、およびこれらの組合せからなる群から選択される、請求項６に記載の軽減された黄変を呈するラテックス配合物。
【請求項８】  ラテックス配合物が還元剤をさらに含む、請求項４に記載のラテックス配合物。
【請求項９】  還元剤がメタ重亜硫酸ジアニオンである、請求項８に記載の軽減された黄変を呈するラテックス配合物。
【請求項１０】  多官能性アミンが、１，２−ジアミノプロパン、１，３−ジアミノブタン、１，２−ジアミノブタン、１，３−ジアミノペンタン、１，４−ジアミノペンタン、４−メチル−１，３−ジアミノペンタン、２−メチル−１，３−ジアミノペンタン、２−メチル−１，４−ジアミノペンタン、３−メチル−１，４−ジアミノペンタン、２，４−ジアミノペンタン、２，５−ジアミノヘキサン、２，４−ジアミノヘキサン、１，３−ジアミノヘキサン、１，４−ジアミノヘキサン、１，５−ジアミノヘキサン、５−メチル−１，３−ジアミノヘキサン、４−メチル−１，３−ジアミノヘキサン、３−メチル−１，３−ジアミノヘキサン、２−メチル−１，４−ジアミノヘキサン、３−メチル−１，４−ジアミノへキサン、５−メチル−１，４−ジアミノヘキサン、２−メチル−１，５−ジアミノヘキサン、３−メチル−１，５−ジアミノヘキサン、４−メチル−１，５−ジアミノヘキサン、１，３−ジアミノヘプタン、１，４−ジアミノヘプタン、１，５−ジアミノヘプタン、１，３−ジアミノオクタン、１，４−ジアミノオクタン、１，５−ジアミノオクタン、およびこれらの組合せからなる群から選択される、請求項５に記載の軽減された黄変を呈するラテックス配合物。
【請求項１１】  多官能性アミンが１，３−ジアミノペンタンである、請求項１０に記載の軽減された黄変を呈するラテックス配合物。
【請求項１２】  アセトアセトキシ含有モノマーがメタクリル酸アセトアセトキシエチルであり、エチレン性不飽和エステル含有モノマーがアクリル酸２−エチルヘキシルであり、外部ポリマー層の少なくとも１種の組み込まれたモノマーが、メタクリル酸メチル、アクリル酸２−エチルヘキシル、アクリル酸メチル、およびこれらの組合せからなる群から選択される、請求項１に記載の軽減された黄変を呈するラテックス配合物。
【請求項１３】  中間ポリマー層のジエチレン性不飽和モノマーが、１，１０，デカンジオールジアクリレート、１，９−ノナンジオールジアクリレート、１，８−オクタンジオールジアクリレート、１，７−ヘプタンジオールジアクリレート、１，６−ヘキサンジオールジアクリレート、１，５−ペンタンジオールジアクリレート、１，４−ブタンジオールジアクリレート、１，３−ペンタンジオールジアクリレート、１，２−エタンジオールジアクリレート、およびこれらの組合せからなる群から選択される、請求項３に記載の軽減された黄変を呈するラテックス配合物。
【請求項１４】  中間ポリマー層のジエチレン性不飽和モノマーが１，６−ヘキサンジオールジアクリレートである、請求項１３に記載の軽減された黄変を呈するラテックス配合物。
【請求項１５】  中間ポリマー層のアセトアセトキシ含有モノマーがメタクリル酸アセトアセトキシエチルである、請求項１４に記載の軽減された黄変を呈するラテックス配合物。
【請求項１６】  外部ポリマー層が、約１重量パーセント未満の組み込まれたビニル芳香族モノマー総量を含む、請求項１に記載の軽減された黄変を呈するラテックス配合物。
【請求項１７】  軽減された黄変を呈するラテックス配合物であって、塩基と、少なくとも２個のアミン基を有する多官能性アミンであって、多官能性アミンの２個のアミン基の１個が第１の炭素原子に結合しており、第２のアミン基が第２の炭素原子に結合しており、多官能性アミンにおいて３個以下または６個以上の炭素原子が、第２の炭素原子から第１の炭素原子を分離している多官能性アミンと、ポリマー粒子とを含み、ポリマー粒子が、
（ａ）ビニル芳香族モノマー、アクリル酸アルキル、メタクリル酸アルキル、およびこれらの組合せからなる群から選択されるモノマーを組み込んだシード・ラテックス・ポリマーと、
（ｂ）シード・ラテックス・ポリマーの少なくとも一部分の上に重なった内部ポリマー層であって、
（ｉ）アクリル酸アセトアセトキシアルキル、メタクリル酸アセトアセトキシアルキル、およびこれらの組合せからなる群から選択されるアセトアセトシキ含有モノマーと、
（ｉｉ）アクリル酸アルキル、メタクリル酸アルキルおよびこれらの組合せからなる群から選択されるエチレン性不飽和エステル含有モノマーと、
（ｉｉｉ）ビニル芳香族モノマー、アクリル酸モノマー、メタクリル酸モノマー、およびこれらの組合せからなるモノマーの群から選択されるエチレン性不飽和モノマーとを含むモノマーを組み込んだ内部ポリマー層と、
（ｃ）アクリル酸アルキル、メタクリル酸アルキル、およびこれらの組合せからなる群から選択される少なくとも１種の組み込まれたモノマーを含む外部ポリマー層とを含み、内部ポリマー層が、シード・ラテックス・ポリマーの少なくとも一部分と外部ポリマー層との間に配置され、ラテックス配合物が、熱またはアルデヒドの作用を受けた際に軽減された黄変を呈するラテックス配合物。
【請求項１８】  ポリマー粒子が、内部ポリマー層と外部ポリマー層との間に配置された少なくとも１つの中間ポリマー層をさらに含み、中間ポリマー層が、
（ａ）アクリル酸アセトアセトキシアルキル、メタクリル酸アセトアセトキシアルキル、およびこれらの組合せからなる群から選択される、アセトアセトシキ含有モノマーと、
（ｂ）アクリル酸アルキル、メタクリル酸アルキルおよびこれらの組合せからなる群から選択される、エチレン性不飽和エステル含有モノマーと、
（ｃ）式、ＣＨ２＝Ｃ（Ｒ１）−Ｃ（＝Ｏ）−Ｏ−ＣＨ２−［ＣＨ２］ｎ−ＣＨ２−Ｏ−Ｃ（＝Ｏ）−Ｃ（Ｒ２）＝ＣＨ２（式中、Ｒ１およびＲ２は、それぞれ独立に、Ｈ、および１個から５個の炭素原子を有するアルキル基からなる群から選択され、ｎは、０から１２の範囲の整数である。）を有するジエチレン性不飽和モノマーとを含むモノマーを組み込んだ、請求項１７に記載の軽減された黄変を呈するラテックス配合物。
【請求項１９】  塩基が、アンモニア、水酸化アンモニウム、アルキルアミン、ジアルキルアミン、トリアルキルアミン、およびこれらの組合せからなる群から選択される、請求項１７に記載の軽減された黄変を呈するラテックス配合物。
【請求項２０】  配合物が還元剤をさらに含む、請求項１７に記載のラテックス配合物。
【請求項２１】  還元剤がメタ重亜硫酸ジアニオンである、請求項２０に記載の軽減された黄変を呈するラテックス配合物。
【請求項２２】  多官能性アミンが、１，２−ジアミノプロパン、１，３−ジアミノブタン、１，２−ジアミノブタン、１，３−ジアミノペンタン、１，４−ジアミノペンタン、４−メチル−１，３−ジアミノペンタン、２−メチル−１，３−ジアミノペンタン、２−メチル−１，４−ジアミノペンタン、３−メチル−１，４−ジアミノペンタン、２，４−ジアミノペンタン、２，５−ジアミノヘキサン、２，４−ジアミノヘキサン、１，３−ジアミノヘキサン、１，４−ジアミノヘキサン、１，５−ジアミノヘキサン、５−メチル−１，３−ジアミノヘキサン、４−メチル−１，３−ジアミノヘキサン、３−メチル−１，３−ジアミノヘキサン、２−メチル−１，４−ジアミノヘキサン、３−メチル−１，４−ジアミノへキサン、５−メチル−１，４−ジアミノヘキサン、２−メチル−１，５−ジアミノヘキサン、３−メチル−１，５−ジアミノヘキサン、４−メチル−１，５−ジアミノヘキサン、１，３−ジアミノヘプタン、１，４−ジアミノヘプタン、１，５−ジアミノヘプタン、１，３−ジアミノオクタン、１，４−ジアミノオクタン、１，５−ジアミノオクタン、およびこれらの組合せからなる群から選択される、請求項１７に記載の軽減された黄変を呈するラテックス配合物。
【請求項２３】  多官能性アミンが１，３−ジアミノペンタンである、請求項２２に記載の軽減された黄変を呈するラテックス配合物。
【請求項２４】  アセトアセトキシ含有モノマーがメタクリル酸アセトアセトキシエチルであり、エチレン性不飽和エステル含有モノマーがアクリル酸２−エチルヘキシルであり、外部ポリマー層の少なくとも１種の組み込まれたモノマーが、メタクリル酸メチル、アクリル酸２−エチルヘキシル、アクリル酸メチル、およびこれらの組合せからなる群から選択される、請求項１７に記載の軽減された黄変を呈するラテックス配合物。
【請求項２５】  中間ポリマー層のジエチレン性不飽和モノマーが、１，１０，デカンジオールジアクリレート、１，９−ノナンジオールジアクリレート、１，８−オクタンジオールジアクリレート、１，７−ヘプタンジオールジアクリレート、１，６−ヘキサンジオールジアクリレート、１，５−ペンタンジオールジアクリレート、１，４−ブタンジオールジアクリレート、１，３−ペンタンジオールジアクリレート、１，２−エタンジオールジアクリレート、およびこれらの組合せからなる群から選択される、請求項１８に記載の軽減された黄変を呈するラテックス配合物。
【請求項２６】  中間ポリマー層のジエチレン性不飽和モノマーが１，６−ヘキサンジオールジアクリレートである、請求項２５に記載の軽減された黄変を呈するラテックス配合物。
【請求項２７】  中間ポリマー層のアセトアセトキシ含有モノマーがメタクリル酸アセトアセトキシエチルである、請求項２６に記載の軽減された黄変を呈するラテックス配合物。
【請求項２８】  軽減された黄変を呈するラテックス配合物であって、
（ａ）塩基と、
（ｂ）水と、
（ｃ）少なくとも２個のアミン基を有する多官能性アミンと、
（ｄ）ポリマー粒子とを含み、ポリマー粒子が、
（ｉ）アクリル酸アセトアセトキシアルキル、メタクリル酸アセトアセトキシアルキル、およびこれらの組合せからなる群から選択されるアセトアセトシキ含有モノマーと、
（ｉｉ）アクリル酸アルキル、メタクリル酸アルキルおよびこれらの組合せからなる群から選択されるエチレン性不飽和エステル含有モノマーと、
（ｉｉｉ）ビニル芳香族モノマー、アクリル酸モノマー、メタクリル酸モノマー、およびこれらの組合せからなるモノマーの群から選択されるエチレン性不飽和モノマーとを含むモノマーを組み込んだポリマーを含み、ビニル芳香族モノマーの総量が、ポリマー粒子の総重量の約５パーセント未満であり、多官能性アミンが、１，２−ジアミノプロパン、１，３−ジアミノブタン、１，２−ジアミノブタン、１，３−ジアミノペンタン、１，４−ジアミノペンタン、４−メチル−１，３−ジアミノペンタン、２−メチル−１，３−ジアミノペンタン、２−メチル−１，４−ジアミノペンタン、３−メチル−１，４−ジアミノペンタン、２，４−ジアミノペンタン、２，５−ジアミノヘキサン、２，４−ジアミノヘキサン、１，３−ジアミノヘキサン、１，４−ジアミノヘキサン、１，５−ジアミノヘキサン、５−メチル−１，３−ジアミノヘキサン、４−メチル−１，３−ジアミノヘキサン、３−メチル−１，３−ジアミノヘキサン、２−メチル−１，４−ジアミノヘキサン、３−メチル−１，４−ジアミノへキサン、５−メチル−１，４−ジアミノヘキサン、２−メチル−１，５−ジアミノヘキサン、３−メチル−１，５−ジアミノヘキサン、４−メチル−１，５−ジアミノヘキサン、１，３−ジアミノヘプタン、１，４−ジアミノヘプタン、１，５−ジアミノヘプタン、１，３−ジアミノオクタン、１，４−ジアミノオクタン、１，５−ジアミノオクタン、およびこれらの組合せからなる群から選択されるラテックス配合物。
【請求項２９】  還元剤をさらに含む、請求項２８に記載の軽減された黄変を呈するラテックス配合物。
【請求項３０】  還元剤がメタ重亜硫酸ジアニオンである、請求項２９に記載の軽減された黄変を呈するラテックス配合物。
【請求項３１】  塩基が、アンモニア、水酸化アンモニウム、アルキルアミン、ジアルキルアミン、トリアルキルアミン、およびこれらの組合せからなる群から選択される、請求項２８に記載の軽減された黄変を呈するラテックス配合物。
【請求項３２】  多官能性アミンが１，３−ジアミノペンタンである、請求項２８に記載の軽減された黄変を呈するラテックス配合物。
【請求項３３】  ビニル芳香族モノマーの総量が、ポリマー粒子総重量の約１パーセント未満である、請求項２８に記載の軽減された黄変を呈するラテックス配合物。
【請求項３４】  アセトアセトキシ含有モノマーがメタクリル酸アセトアセトキシエチルであり、ポリマーが、アクリル酸２−エチルヘキシル、メタクリル酸メチル、およびこれらの組合せからなる群から選択されるモノマーを含む、請求項２８に記載の軽減された黄変を呈するラテックス配合物。
【請求項３５】  ポリマーが、実質的にどんなビニル芳香族モノマーも含まない、請求項２８に記載の軽減された黄変を呈するラテックス配合物。
【請求項３６】  軽減された黄変を呈するラテックス配合物であって、
（ａ）塩基と、
（ｂ）水と、
（ｃ）１，２−ジアミノプロパン、１，３−ジアミノブタン、１，２−ジアミノブタン、１，３−ジアミノペンタン、１，４−ジアミノペンタン、４−メチル−１，３−ジアミノペンタン、２−メチル−１，３−ジアミノペンタン、２−メチル−１，４−ジアミノペンタン、３−メチル−１，４−ジアミノペンタン、２，４−ジアミノペンタン、２，５−ジアミノヘキサン、２，４−ジアミノヘキサン、１，３−ジアミノヘキサン、１，４−ジアミノヘキサン、１，５−ジアミノヘキサン、５−メチル−１，３−ジアミノヘキサン、４−メチル−１，３−ジアミノヘキサン、３−メチル−１，３−ジアミノヘキサン、２−メチル−１，４−ジアミノヘキサン、３−メチル−１，４−ジアミノへキサン、５−メチル−１，４−ジアミノヘキサン、２−メチル−１，５−ジアミノヘキサン、３−メチル−１，５−ジアミノヘキサン、４−メチル−１，５−ジアミノヘキサン、１，３−ジアミノヘプタン、１，４−ジアミノヘプタン、１，５−ジアミノヘプタン、１，３−ジアミノオクタン、１，４−ジアミノオクタン、１，５−ジアミノオクタン、およびこれらの組合せからなる群から選択される、少なくとも２個のアミン基を有する多官能性アミンと、
（ｄ）ポリマー粒子とを含み、ポリマー粒子が、
（ｉ）アクリル酸アセトアセトキシアルキル、メタクリル酸アセトアセトキシアルキル、およびこれらの組合せからなる群から選択されるアセトアセトシキ含有モノマーと、
（ｉｉ）アクリル酸アルキル、メタクリル酸アルキルおよびこれらの組合せからなる群から選択されるエチレン性不飽和エステル含有モノマーと、
（ｉｉｉ）ビニル芳香族モノマー、アクリル酸モノマー、メタクリル酸モノマー、およびこれらの組合せからなるモノマーの群から選択されるエチレン性不飽和モノマーとを含むモノマーを組み込んだポリマーを含むラテックス配合物。
【請求項３７】  還元剤をさらに含む、請求項３６に記載の軽減された黄変を呈するラテックス配合物。
【請求項３８】  還元剤がメタ重亜硫酸ジアニオンである、請求項３７に記載の軽減された黄変を呈するラテックス配合物。
【請求項３９】  塩基が、アンモニア、水酸化アンモニウム、アルキルアミン、ジアルキルアミン、トリアルキルアミン、およびこれらの組合せからなる群から選択される、請求項３６に記載の軽減された黄変を呈するラテックス配合物。
【請求項４０】  多官能性アミンが１，３−ジアミノペンタンである、請求項３６に記載の軽減された黄変を呈するラテックス配合物。
【請求項４１】  アセトアセトキシ含有モノマーがメタクリル酸アセトアセトキシエチルである、請求項３６に記載の軽減された黄変を呈するラテックス配合物。
【請求項４２】  ポリマーが、アクリル酸２−エチルヘキシル、メタクリル酸メチル、およびこれらの組合せからなる群から選択されるモノマーを含む、請求項３６に記載の軽減された黄変を呈するラテックス配合物。
【請求項４３】  ポリマーが、式、ＣＨ２＝Ｃ（Ｒ１）−Ｃ（＝Ｏ）−Ｏ−ＣＨ２−［ＣＨ２］ｎ−ＣＨ２−Ｏ−Ｃ（＝Ｏ）−Ｃ（Ｒ２）＝ＣＨ２（式中、Ｒ１およびＲ２は、それぞれ独立に、Ｈ、および１個から５個の炭素原子を有するアルキル基からなる群から選択され、ｎは、０から１２の範囲の整数である。）を有するジエチレン性不飽和モノマーをさらに含む、請求項３６に記載の軽減された黄変を呈するラテックス配合物。
【請求項４４】  ジエチレン性不飽和モノマーが、１，１０，デカンジオールジアクリレート、１，９−ノナンジオールジアクリレート、１，８−オクタンジオールジアクリレート、１，７−ヘプタンジオールジアクリレート、１，６−ヘキサンジオールジアクリレート、１，５−ペンタンジオールジアクリレート、１，４−ブタンジオールジアクリレート、１，３−ペンタンジオールジアクリレート、１，２−エタンジオールジアクリレート、およびこれらの組合せからなる群から選択される、請求項４３に記載の軽減された黄変を呈するラテックス配合物。
【請求項４５】  ジエチレン性不飽和モノマーが１，６−ヘキサンジオールジアクリレートである、請求項４４に記載の軽減された黄変を呈するラテックス配合物。
【請求項４６】  軽減された黄変を呈するラテックス配合物の製造方法であって、
（ａ）界面活性剤と、水と、ラジカル重合開始剤の存在下で、
（ｉ）アクリル酸アセトアセトキシアルキル、メタクリル酸アセトアセトキシ、およびこれらの組合せからなる群から選択されるアセトアセトシキ含有モノマーと、
（ｉｉ）アクリル酸アルキル、メタクリル酸アルキルおよびこれらの組合せからなる群から選択されるエチレン性不飽和エステル含有モノマーと、
（ｉｉｉ）ビニル芳香族モノマー、アクリル酸モノマー、メタクリル酸モノマー、およびこれらの組合せからなるモノマーの群から選択されるエチレン性不飽和モノマーとを含み、ビニル芳香族モノマーの総量が、モノマーの総重量の約５パーセント未満であるモノマー混合物を重合して重合混合物を生成すること、
（ｂ）塩基を、重合混合物と混合すること、および
（ｃ）１，２−ジアミノプロパン、１，３−ジアミノブタン、１，２−ジアミノブタン、１，３−ジアミノペンタン、１，４−ジアミノペンタン、４−メチル−１，３−ジアミノペンタン、２−メチル−１，３−ジアミノペンタン、２−メチル−１，４−ジアミノペンタン、３−メチル−１，４−ジアミノペンタン、２，４−ジアミノペンタン、２，５−ジアミノヘキサン、２，４−ジアミノヘキサン、１，３−ジアミノヘキサン、１，４−ジアミノヘキサン、１，５−ジアミノヘキサン、５−メチル−１，３−ジアミノヘキサン、４−メチル−１，３−ジアミノヘキサン、３−メチル−１，３−ジアミノヘキサン、２−メチル−１，４−ジアミノヘキサン、３−メチル−１，４−ジアミノへキサン、５−メチル−１，４−ジアミノヘキサン、２−メチル−１，５−ジアミノヘキサン、３−メチル−１，５−ジアミノヘキサン、４−メチル−１，５−ジアミノヘキサン、１，３−ジアミノヘプタン、１，４−ジアミノヘプタン、１，５−ジアミノヘプタン、１，３−ジアミノオクタン、１，４−ジアミノオクタン、１，５−ジアミノオクタン、およびこれらの組合せからなる群から選択されるジアミンを重合混合物と混合することを含む方法。
【請求項４７】  ビニル芳香族モノマーの総量が、モノマー総重量の約１パーセント未満である、請求項４６に記載の軽減された黄変を呈するラテックス配合物の製造方法。
【請求項４８】  モノマー混合物が、実質的にどんなビニル芳香族モノマーも含まない、請求項４６に記載の軽減された黄変を呈するラテックス配合物の製造方法。
【請求項４９】  還元剤を、重合混合物と混合することをさらに含む、請求項４６に記載の軽減された黄変を呈するラテックス配合物の製造方法。
【請求項５０】  還元剤がメタ重亜硫酸ジアニオンである、請求項４９に記載の軽減された黄変を呈するラテックス配合物の製造方法。
【請求項５１】  塩基が、アンモニア、水酸化アンモニウム、およびこれらの組合せから選択される、請求項４６に記載の軽減された黄変を呈するラテックス配合物の製造方法。
【請求項５２】  重合中、温度が約７０℃から約９０℃に維持される、請求項４６に記載の軽減された黄変を呈するラテックス配合物の製造方法。
【請求項５３】  界面活性剤がラウリル硫酸アニオンである、請求項４６に記載の軽減された黄変を呈するラテックス配合物の製造方法。
【請求項５４】  モノマー混合物が、式、ＣＨ２＝Ｃ（Ｒ１）−Ｃ（＝Ｏ）−Ｏ−ＣＨ２−［ＣＨ２］ｎ−ＣＨ２−Ｏ−Ｃ（＝Ｏ）−Ｃ（Ｒ２）＝ＣＨ２（式中、Ｒ１およびＲ２は、それぞれ独立に、Ｈ、および１個から５個の炭素原子を有するアルキル基からなる群から選択され、ｎは、０から１２の範囲の整数である。）を有するジエチレン性不飽和モノマーをさらに含む、請求項４６に記載の軽減された黄変を呈するラテックス配合物の製造方法。
【請求項５５】  ジアミンが１，３−ジアミノペンタンである、請求項４６に記載の軽減された黄変を呈するラテックス配合物の製造方法。
【請求項５６】  軽減された黄変を呈するラテックス配合物の製造方法であって、
（ａ）界面活性剤と、水と、ラジカル重合開始剤の存在下で、
（ｉ）アクリル酸アセトアセトキシアルキル、メタクリル酸アセトアセトキシ、およびこれらの組合せからなる群から選択されるアセトアセトシキ含有モノマーと、
（ｉｉ）アクリル酸アルキル、メタクリル酸アルキルおよびこれらの組合せからなる群から選択されるエチレン性不飽和エステル含有モノマーと、
（ｉｉｉ）ビニル芳香族モノマー、アクリル酸モノマー、メタクリル酸モノマー、およびこれらの組合せからなるモノマーの群から選択されるエチレン性不飽和モノマーとを含むモノマー混合物を重合して重合混合物を生成すること、
（ｂ）塩基を、重合混合物と混合すること、および
（ｃ）１，２−ジアミノプロパン、１，３−ジアミノブタン、１，２−ジアミノブタン、１，３−ジアミノペンタン、１，４−ジアミノペンタン、４−メチル−１，３−ジアミノペンタン、２−メチル−１，３−ジアミノペンタン、２−メチル−１，４−ジアミノペンタン、３−メチル−１，４−ジアミノペンタン、２，４−ジアミノペンタン、２，５−ジアミノヘキサン、２，４−ジアミノヘキサン、１，３−ジアミノヘキサン、１，４−ジアミノヘキサン、１，５−ジアミノヘキサン、５−メチル−１，３−ジアミノヘキサン、４−メチル−１，３−ジアミノヘキサン、３−メチル−１，３−ジアミノヘキサン、２−メチル−１，４−ジアミノヘキサン、３−メチル−１，４−ジアミノへキサン、５−メチル−１，４−ジアミノヘキサン、２−メチル−１，５−ジアミノヘキサン、３−メチル−１，５−ジアミノヘキサン、４−メチル−１，５−ジアミノヘキサン、１，３−ジアミノヘプタン、１，４−ジアミノヘプタン、１，５−ジアミノヘプタン、１，３−ジアミノオクタン、１，４−ジアミノオクタン、１，５−ジアミノオクタン、およびこれらの組合せからなる群から選択されるジアミンを重合混合物と混合することを含む方法。
【請求項５７】  還元剤を、重合混合物と混合することをさらに含む、請求項５６に記載の軽減された黄変を呈するラテックス配合物の製造方法。
【請求項５８】  還元剤がメタ重亜硫酸ジアニオンである、請求項５７に記載の軽減された黄変を呈するラテックス配合物の製造方法。
【請求項５９】  塩基が、アンモニア、水酸化アンモニウム、およびこれらの組合せから選択される、請求項５６に記載の軽減された黄変を呈するラテックス配合物の製造方法。
【請求項６０】  重合中、温度が約７０℃から約９０℃に維持される、請求項５６に記載の軽減された黄変を呈するラテックス配合物の製造方法。
【請求項６１】  界面活性剤がラウリル硫酸アニオンである、請求項５６に記載の軽減された黄変を呈するラテックス配合物の製造方法。
【請求項６２】  モノマー混合物が、式、ＣＨ２＝Ｃ（Ｒ１）−Ｃ（＝Ｏ）−Ｏ−ＣＨ２−［ＣＨ２］ｎ−ＣＨ２−Ｏ−Ｃ（＝Ｏ）−Ｃ（Ｒ２）＝ＣＨ２（式中、Ｒ１およびＲ２は、それぞれ独立に、Ｈ、および１個から５個の炭素原子を有するアルキル基からなる群から選択され、ｎは、０から１２の範囲の整数である。）を有するジエチレン性不飽和モノマーをさらに含む、請求項５６に記載の軽減された黄変を呈するラテックス配合物の製造方法。
【請求項６３】  ジアミンが１，３−ジアミノペンタンである、請求項５６に記載の軽減された黄変を呈するラテックス配合物の製造方法。
【請求項６４】  軽減された黄変を呈するポリマー粒子の製造方法であって、
（ａ）シード・ラテックス・ポリマーと、界面活性剤と、水と、ラジカル重合開始剤の存在下で、
（ｉ）アクリル酸アセトアセトキシアルキル、メタクリル酸アセトアセトキシアルキル、およびこれらの組合せからなる群から選択されるアセトアセトシキ含有モノマーと、
（ｉｉ）アクリル酸アルキル、メタクリル酸アルキルおよびこれらの組合せからなる群から選択されるエチレン性不飽和エステル含有モノマーと、
（ｉｉｉ）ビニル芳香族モノマー、アクリル酸モノマー、メタクリル酸モノマー、およびこれらの組合せからなるモノマーの群から選択されるエチレン性不飽和モノマーとを含む第１のモノマー混合物を重合して内部ポリマー層を形成すること、および
（ｂ）界面活性剤と、ラジカル重合開始剤と、内部ポリマー層の存在下で、ビニル芳香族モノマー、アクリル酸アルキル、メタクリル酸アルキル、およびこれらの組合せからなるモノマー群から選択されるモノマーを含み、ビニル芳香族モノマーの総量が第２のモノマー混合物の総重量の５パーセント未満である第２のモノマー混合物を引き続き重合することを含む方法。
【請求項６５】  ビニル芳香族モノマーの総量が、第２のモノマー混合物の総重量の約１パーセント未満である、請求項６４に記載の軽減された黄変を呈するポリマー粒子の製造方法。
【請求項６６】  第２のモノマー混合物が、実質的にビニル芳香族モノマーを含まない、請求項６５に記載の軽減された黄変を呈するポリマー粒子の製造方法。
【請求項６７】  内部ポリマー層と、界面活性剤と、ラジカル重合開始剤の存在下で、
（ａ）アクリル酸アセトアセトキシアルキル、メタクリル酸アセトアセトキシアルキル、およびこれらの組合せからなる群から選択されるアセトアセトシキ含有モノマーと、
（ｂ）アクリル酸アルキル、メタクリル酸アルキルおよびこれらの組合せからなる群から選択されるエチレン性不飽和エステル含有モノマーと、
（ｃ）式、ＣＨ２＝Ｃ（Ｒ１）−Ｃ（＝Ｏ）−Ｏ−ＣＨ２−［ＣＨ２］ｎ−ＣＨ２−Ｏ−Ｃ（＝Ｏ）−Ｃ（Ｒ２）＝ＣＨ２（式中、Ｒ１およびＲ２は、それぞれ独立に、Ｈ、および１個から５個の炭素原子を有するアルキル基からなる群から選択され、ｎは、０から１２の範囲の整数である。）を有するジエチレン性不飽和モノマーとを含む、第３のモノマー混合物を重合して中間ポリマー層を生成することをさらに含み、第２のモノマー混合物が中間ポリマー層の存在下で重合される、請求項６４に記載の軽減された黄変を呈するポリマー粒子の製造方法。
【請求項６８】  アンモニア、水酸化アンモニウム、およびこれらの混合物からなる群から選択される塩基と、少なくとも２個のアミン基を有する多官能性アミンとを、請求項６４乃至６７のいずれか１項に記載のポリマー粒子と混合することを含む、ラテックス配合物の製造方法。
【請求項６９】  多官能性アミンの２個のアミン基の１個が第１の炭素原子に結合しており、第２のアミン基が第２の炭素原子に結合しており、多管能性アミンにおいて３個以下または６個以上の炭素原子が、第２の炭素原子から第１の炭素原子を分離している、請求項６８に記載のラテックス配合物の製造方法。
【請求項７０】  軽減された黄変を呈するラテックス配合物の製造方法であって、
（ａ）（ｉ）シード・ラテックス・ポリマーと、水と、界面活性剤と、ラジカル重合開始剤の存在下で、アクリル酸アセトアセトキシアルキル、メタクリル酸アセトアセトキシアルキル、およびこれらの組合せからなる群から選択されるアセトアセトシキ含有モノマーと；アクリル酸アルキル、メタクリル酸アルキルおよびこれらの組合せからなる群から選択されるエチレン性不飽和エステル含有モノマーと；ビニル芳香族モノマー、アクリル酸モノマー、メタクリル酸モノマー、およびこれらの組合せからなるモノマーの群から選択されるエチレン性不飽和モノマーとを含む第１のモノマー混合物を重合して内部ポリマー層を形成すること、および
（ｉｉ）界面活性剤と、ラジカル重合開始剤と、内部ポリマー層の存在下で、ビニル芳香族モノマー、アクリル酸アルキル、メタクリル酸アルキル、およびこれらの組合せからなる群から選択されるモノマーを含む第２のモノマー混合物を引き続き重合することによって、水性ポリマー粒子ディスパージョンを調製すること、
（ｂ）塩基と、多官能性アミンの２個のアミン基の１個が第１の炭素原子に結合しており、第２のアミン基が第２の炭素原子に結合しており、多管能性アミンにおいて３個以下または６個以上の炭素原子が、第２の炭素原子から第１の炭素原子を分離している、少なくとも２個のアミン基を有する多官能性アミンとを、水性ポリマー粒子ディスパージョンと混合することを含む方法。
【請求項７１】  塩基が、アンモニア、水酸化アンモニウム、およびこれらの組合せから選択される、請求項７０に記載の軽減された黄変を呈するラテックス配合物の製造方法。
【請求項７２】  内部ポリマー層と、水と、界面活性剤と、ラジカル重合開始剤の存在下で、
（ａ）アクリル酸アセトアセトキシアルキル、メタクリル酸アセトアセトキシアルキル、およびこれらの組合せからなる群から選択されるアセトアセトシキ含有モノマーと、
（ｂ）アクリル酸アルキル、メタクリル酸アルキルおよびこれらの組合せからなる群から選択されるエチレン性不飽和エステル含有モノマーと、
（ｃ）式、ＣＨ２＝Ｃ（Ｒ１）−Ｃ（＝Ｏ）−Ｏ−ＣＨ２−［ＣＨ２］ｎ−ＣＨ２−Ｏ−Ｃ（＝Ｏ）−Ｃ（Ｒ２）＝ＣＨ２（式中、Ｒ１およびＲ２は、それぞれ独立に、Ｈ、および１個から５個の炭素原子を有するアルキル基からなる群から選択され、ｎは、０から１２の範囲の整数である。）を有するジエチレン性不飽和モノマーとを含む、第３のモノマー混合物を重合して中間ポリマー層を生成することをさらに含み、第２のモノマー混合物が中間ポリマー層の存在下で重合される、請求項７０に記載の軽減された黄変を呈するラテックス配合物の製造方法。